"オレフィンブロックコポリマーと、油分と、マイクロクリスタリンワックスとを含む、油展オレフィンブロックコポリマー組成物。前記オレフィンブロックコポリマーが約0.85g/cc~約0.88g/ccの密度を有する、請求項1に記載の組成物。約30wt~約40wtのオレフィンブロックコポリマー、約45wt~約55wtの油分、及び約10wt~約30wtのマイクロクリスタリンワックスを含む、請求項1~2のいずれか一項に記載の組成物。充填材を含まない、請求項1~3のいずれかに記載の組成物。油分/マイクロクリスタリンワックス予備混合物を含む、請求項1~4のいずれか一項に記載の組成物。前記予備混合物が、約60wt~約80wtの油分及び約40wt~約20wtのマイクロクリスタリンワックスを含む、請求項5に記載の組成物。約5~約50のショアA硬さを有する、請求項1~6のいずれか一項に記載の組成物。30未満の、23°Cにおいて1週間後の規格化油分ブリード指数を有する、請求項1~7のいずれか一項に記載の組成物。30未満の、23°Cにおいて3週間後の規格化油分ブリード指数NOBIを有する、請求項1~8のいずれか一項に記載の組成物。オレフィンブロックコポリマーと、100phr~250phrの油分と、30phr~100phrのマイクロクリスタリンワックスとを含む油展オレフィンブロックコポリマー組成物であって、5~約50のショアA硬さ及び30以下の、23°Cにおいて3週間後の規格化油分ブリード指数を有する前記組成物。150phrの油分を含む、請求項10に記載の組成物。60phr~100phrのマイクロクリスタリンワックスを含む、請求項10~11のいずれか一項に記載の組成物。オレフィンブロックコポリマーと、ペトロラタムとを含む、油展オレフィンブロックコポリマー組成物。約20wt~約50wtのオレフィンブロックコポリマー及び約80wt~約50wtの石油ゼリーを含む、請求項12~13のいずれか一項に記載の組成物。約5~約50のショアA硬さ及び30未満の、23°Cにおいて3週間後の規格化油分ブリード指数を有する、請求項12~14のいずれか一項に記載の組成物。本開示は、油展オレフィンブロックコポリマーOBC組成物を提供する。本願明細書において使用する油展OBC組成物は、iOBC及びii全組成物の重量を基準として、少なくとも25wtの油分を含有するOBC組成物である。1つの実施形態において、油展OBC組成物は、少なくとも30wt、又は少なくとも40wtから70wt、若しくは60wt、若しくは50wtまでの油分を含有する。1つの実施形態において、油展オレフィンブロックコポリマーが提供され、該組成物はオレフィンブロックコポリマー、油分、及びマイクロクリスタリンワックスを含む。1.OBC用語オレフィンブロックコポリマー又はOBCは、エチレン/α-オレフィン多元ブロックコポリマーであり、重合した形態のエチレン及び1種又は複数の共重合可能なα-オレフィンコモノマーを含み、2種以上の重合したモノマー単位からなり、化学的又は物理的特性が異なる多元的なブロック又はセグメントにより特徴付けられる。本願明細書において、用語インターポリマー及びコポリマーは互換的に用いられる。幾つかの実施形態において、多元ブロックコポリマーは次式で表すことができる。ABnここで、nは少なくとも1、好ましくは2、3、4、5、10、15、20、30、40、50、60、70、80、90、100、又はそれを超えるなどの1を超える整数であり、Aはハードブロック又はセグメントを表し、Bはソフトブロック又はセグメントを表す。好ましくは、AとBとは、実質的に分岐状の様式又は実質的に星形の様式に対抗する実質的に直鎖状の様式で結合する。その他の実施形態において、Aブロック及びBブロックは、ポリマー鎖に沿ってランダムに分布する。言い換えると、ブロックコポリマーは通常、次の構造を有してはいない。AAA-AA-BBB-BB更にその他の実施形態において、ブロックコポリマーは通常、異なるコモノマー複数可を含む第三の型のブロックを有してはいない。更にその他の実施形態において、ブロックA及びブロックBのそれぞれは、ブロック内において実質的にランダムに分布するモノマー複数又はコモノマー複数を有する。言い換えると、ブロックAもブロックBも、端部セグメントのような、ブロックの他の部分と実質的に異なる組成を有する、別個の組成の2種以上のサブセグメント又はサブブロックを含まない。オレフィンブロックコポリマーは様々な量のハード及びソフトセグメントを含む。ハードセグメントは、ポリマー重量を基準として、約95重量パーセントを超える、又は約98重量パーセントを超える量のエチレンが存在する、重合した単位のブロックである。言い換えると、ハードセグメント中のコモノマー含有量エチレン以外のモノマーの含有量は、ポリマー重量を基準として約5重量パーセント未満、又は約2重量パーセント未満である。幾つかの実施形態において、ハードセグメントは全て、又は実質的に全てエチレン由来の単位を含む。ソフトセグメントは、コモノマー含有量エチレン以外のモノマーの含有量が、ポリマー重量を基準として約5重量パーセントを超える、又は約8重量パーセントを超える、約10重量パーセントを超える、若しくは約15重量パーセントを超える、重合した単位のブロックである。幾つかの実施形態において、ソフトセグメント中のコモノマー含有量は、約20重量パーセントを超える、約25重量パーセントを超える、約30重量パーセントを超える、約35重量パーセントを超える、約40重量パーセントを超える、約45重量パーセントを超える、約50重量パーセントを超える、又は約60重量パーセントを超えるものであることができる。ソフトセグメントはOBC中に、OBCの全重量の約1重量パーセント~約99重量パーセント、又はOBCの全重量の約5重量パーセント~約95重量パーセント、約10重量パーセント~約90重量パーセント、約15重量パーセント~約85重量パーセント、約20重量パーセント~約80重量パーセント、約25重量パーセント~約75重量パーセント、約30重量パーセント~約70重量パーセント、約35重量パーセント~約65重量パーセント、約40重量パーセント~約60重量パーセント、若しくは約45重量パーセント~約55重量パーセント存在することができる。逆に、ハードセグメントは同様の範囲で存在することができる。ソフトセグメントの重量パーセンテージ及びハードセグメントの重量パーセンテージは、DSC又はNMRから得られるデータに基づいて計算することができる。そのような方法及び計算は、エチレン/α-オレフィンブロックインターポリマーとの名称で、2006年3月15日にColinL.P.Shan、LonnieHazlittらの名により出願され、そしてDowGlobalTechnologiesInc.に譲渡された、その開示の全てが参照により本願明細書に組み込まれる、米国特許出願第11/376,835号に開示される。用語結晶性のとは、もし使用されるならば、示差走査熱量分析DSC又はそれと等価な技法により決定される1次転移、すなわち結晶の融点Tmを有するポリマーをいう。該用語は、用語半結晶性のと互換的に用い得る。用語非晶性のとは、示差走査熱量分析DSC又はそれと等価な技法により決定される結晶の融点をもたないポリマーをいう。用語多元ブロックコポリマー又は分割型のコポリマーは、好ましくは直鎖状の様式で結合した2種以上の化学的に異なる領域又はセグメントブロックと呼ぶを含むポリマー、すなわち、重合したエチレン型官能基に関して、ペンダント型又はグラフト型ではなく、むしろエンド-トウ-エンドで結合した、化学的に区別される単位を含むポリマーである。1つの実施形態において、ブロック間で、組み込まれるコモノマーの量若しくは型、密度、結晶化度の量、当該組成物のポリマーに起因する結晶子径、タクティシティアイソタクティック又はシンジオタクティックの型若しくは程度、位置規則性若しくは位置不規則性、分岐の量長鎖分岐若しくはハイパーブランチを含む、均一性又はその他の何らかの化学的若しくは物理的特性における相違がある。逐次的モノマー添加、フラクショナル触媒fluxionalcatalysts、又はアニオン重合技術により製造されるインターポリマーを含む従来技術のブロックインターポリマーと比較して、本開示に係るOBCは、1つの実施形態において、その調製において複合的な触媒との組み合わせで使用するシャトリング剤複数可の効果による、ポリマーの多分散性PDI、又はMw/Mn又はMWD、ブロック長分布、及び/又はブロック数分布の両方の独特の分布によって特徴付けられる。1つの実施形態において、OBCは連続プロセスによって製造され、約1.7~約3.5、又は約1.8~約3、又は約1.8~約2.5、又は約1.8~約2.2のPDIを有する。回分式又は半回分式プロセスにて製造される場合には、OBCは約1.0~約3.5、又は約1.3~約3、又は約1.4~約2.5、又は約1.4~約2のPDIを有する。加えて、オレフィンブロックコポリマーはポアソン分布よりもむしろシュルツ-フローリー分布に合致するPDIを有する。本開示に係るOBCは、多分散性のブロックの大きさの分布だけでなく、多分散性のブロック分布も共に有する。このことが、改良され、他と区別可能な物理的特性を有するポリマー製品の形成をもたらす。多分散性のブロック分布の理論的な利点は、PotemkinPhysicalReviewE57pp69026912及びDobryninJChemPhys107pp92349238において、既にモデル化され議論されている。1つの実施形態において、本開示に係るオレフィンブロックコポリマーは、最も蓋然的なブロック長さの分布を有する。1つの実施形態において、オレフィンブロックコポリマーが、下記を有するように規定される。すなわち、A約1.7~約3.5のMw/Mnと、少なくとも1つの摂氏度で表される融点Tm、及びグラム/立法センチメートルで表される密度dであって、Tm及びdの数値がTm>-2002.94538.5d-2422.2d2の関係に相当するTm及びdとを有し、及び/又は、B約1.7~約3.5のMw/Mnを有し、J/gで表される融解熱ΔH、及びDSCにおける最高ピークと結晶化分析分別CRYSTAFにおける最高ピークとの温度差と定義され、摂氏度で表される差分ΔTであって、ΔT及びΔHの数値が次の関係ゼロを超えて130J/gまでのΔHに対しては、ΔT>-0.1299ΔH62.81130J/gを超えるΔHに対しては、ΔT≧48°Cここで、CRYSTAFのピークは累積ポリマーの少なくとも5パーセントを使用して決定され、仮にポリマーの5パーセント未満が確認可能なCRYSTAFのピークを有する場合は、CRYSTAF温度を30°Cとする、を有するΔT及びΔHにより特徴付けられ、及び/又は、Cエチレン/α-オレフィンインターポリマーの圧縮成形フィルムを用い、300パーセント歪み及び1サイクルにて測定され、パーセントで表される弾性回復Re、及びグラム/立法センチメートルで表される密度dであって、Re及びdの数値が、エチレン/α-オレフィンインターポリマーが実質的に架橋相をもたないときに次の関係Re>1481-1629dを満たすRe及びdを有し、及び/又は、DTREFを用いて分別を行うときに、40°C~130°Cの間で溶出する分子量画分であって、該画分が、同一の温度範囲で溶出する同等のランダムエチレンインターポリマー、但し、前記同等のランダムエチレンインターポリマーは、同一のコモノマー複数可を有し、エチレン/α-オレフィンインターポリマーのコモノマー含有量の10パーセント以内のメルトインデックス、密度及びコモノマーのモル含有量全ポリマーを基準としてを有する、の画分のコモノマー含有量よりも少なくとも5パーセント高いコモノマーのモル含有量を有することにより特徴付けられる前記画分を有し、及び/又は、E25°Cにおける貯蔵弾性率G’25°C及び100°Cにおける貯蔵弾性率G’100°Cであって、G’25°CのG’100°Cに対する比率が約1:1から約9:1の範囲にあるG’25°C及びG’100°Cを有する。オレフィンブロックコポリマーはまた以下を有してもよい。FTREFを用いて分別を行うときに、40°C~130°Cの間で溶出する分子画分であって、前記画分は少なくとも0.5であり約1までのブロック指数及び約1.3を超える分子量分布Mw/Mnを有することにより特徴付けられる分子画分であり、及び/又は、Gゼロを超え約1.0までの平均ブロック指数及び約1.3を超える分子量分布Mw/Mn。オレフィンブロックコポリマーは特性A~Gの1つ、幾つか、全て、又は任意の組み合わせを有してよいことが理解される。本発明に係るOBCの調製に使用する好適なモノマーは、エチレン及びエチレン以外の1種又は複数の付加重合可能なモノマーを含む。好適なコモノマーの例としては、プロピレン、1-ブテン、1-ペンテン、3-メチル-1-ブテン、1-ヘキセン、4-メチル-1-ペンテン、3-メチル-1-ペンテン、1-オクテン、1-デセン、1-ドデセン、1-テトラデセン、1-ヘキサデセン、1-オクタデセン及び1-エイコセンなどの、炭素原子3~30、好ましくは3~20の直鎖状又は分岐状のα-オレフィン;シクロペンテン、シクロヘプテン、ノルボルネン、5-メチル-2-ノルボルネン、テトラシクロドデセン、及び2-メチル-1,4,5,8-ジメタノ-1,2,3,4,4a,5,8,8a-オクタヒドロナフタレンなどの、炭素原子3~30、好ましくは3~20のシクロオレフィン;ブタジエン、イソプレン、4-メチル-1,3-ペンタジエン、1,3-ペンタジエン、1,4-ペンタジエン、1,5-ヘキサジエン、1,4-ヘキサジエン、1,3-ヘキサジエン、1,3-オクタジエン、1,4-オクタジエン、1,5-オクタジエン、1,6-オクタジエン、1,7-オクタジエン、エチリデンノルボルネン、ビニルノルボルネン、ジシクロペンタジエン、7-メチル-1,6-オクタジエン、4-エチリデン-8-メチル-1,7-ノナジエン、及び5,9-ジメチル-1,4,8-デカトリエンなどのジ-及びポリオレフィン、並びに、3-フェニルプロペン、4-フェニルプロペン、1,2-ジフルオロエチレン、テトラフルオロエチレン、及び3,3,3-トリフルオロ-1-プロペンが挙げられる。1つの実施形態において、OBCは約0.90g/cc以下、又は約0.89g/cc未満の密度を有する。そのような低密度のOBCは、一般的に、非晶性であること、柔軟であること並びに良好な光学特性、例えば高い可視及び紫外光の透過性並びに低い曇り度を有することで特徴付けられる。1つの実施形態において、オレフィンブロックコポリマーは、約0.85g/cc~約0.88g/ccの密度を有する。1つの実施形態において、オレフィンブロックコポリマーは、約0.1g/10分~約10g/10、又は約0.1g/10分~約1.0g/10分、又は約0.1g/10分~約0.5g/10分の、ASTMD1238190°C/2.16kgにより測定されるメルトインデックスMIを有する。オレフィンブロックコポリマーは、ゼロを超え約150MPa未満、又は約140MPa未満、又は約120MPa未満、又は約100MPa未満の、ASTMD882-02の手順により測定される2正割弾性率を有する。本開示に係るOBCは約125°C未満の融点を有する。融点は、その全内容が参照により本願明細書に組み込まれるWO2005/090427US2006/0199930に記載される示差走査熱量分析DSC法によって測定される。1つの実施形態において、油展OBC組成物は、約20wt~約60wtのOBC、又は約20wtから約50wtまでのOBC、又は約30wtから約40wtまでのOBC、又は約30wtから約35wtまでのOBCを含む。2.油分油展OBC組成物は油分を含む。油分は、芳香族油、鉱油、ナフテン系油、パラフィン系油、ひまし油などのトリグリセリド系植物油、ポリブテン油などの合成炭化水素油、シリコーン油、又はそれらの任意の組み合わせとすることができる。好適な油分の限定されない例としては、Sonnebornから入手可能であるHYDROBRITE登録商標550の商品名で販売される白鉱油が挙げられる。1つの実施形態において、油展OBC組成物は、少なくとも25wt、又は少なくとも30wt、又は少なくとも40wt、又は少なくとも45wtから70wt、又は55wtまでの油分を含有する。重量パーセントは、油展OBC組成物の全重量を基準とする。3.マイクロクリスタリンワックス油展OBC組成物はマイクロクリスタリンワックスを含む。マイクロクリスタリンワックスは、石油由来のワックスであり、室温で固体であり、そして飽和ノルマルアルカンに加えて、実質的な比率の分岐及び環状ナフテン、アルキル及びナフテン置換の芳香族炭化水素を含む。マイクロクリスタリンワックスは、結晶化を阻害する、多分岐イソパラフィン及びナフテンの存在によって特徴付けられる結晶格子ミクロ構造を有する。この結晶格子ミクロ構造により、マイクロクリスタリンワックスには、油分に対する強い親和性が付与される。マイクロクリスタリンワックスは、重油留出液を合わせたもの、及びパラフィン系原油の沈殿物沈降ワックスから製造される。マイクロクリスタリンワックスは、他の型のワックスとは区別され、これらと異なる。動物ワックス、植物ワックス、微生物ワックス、鉱蝋、及び合成ワックスは、マイクロクリスタリンワックスから除外される。マイクロクリスタリンワックスはまた、パラフィンワックスとも区別され、これはマイクロクリスタリンワックスから除外される。マイクロクリスタリンワックスは、パラフィンワックスと比較して、より高い濃度の、第三級及び第四級炭素原子をもつ複雑な分岐炭化水素を有する。パラフィンワックスの製造プロセスとマイクロクリスタリンワックスの製造プロセスもまた異なる。図1に示すように、原油からのパラフィンワックスの分離は蒸留の間に起こる。留出留分は溶剤抽出を通じて処理され、所望の程度まで油分が除去される。油分が除去された留出留分は、続いて脱色される。脱色は、通常は水素化によるが、ボーキサイトを通過させる浸出によって行われてもよい。これに対して、マイクロクリスタリンワックスは、原油蒸留の残油留分、又は原油釜残のいずれかから製造される。残油留分を脱れきした後、重質潤滑油が溶剤抽出により除去される。ろ液は、油分及びマイクロクリスタリンワックスを含む暗色油状物質である粗ペトロラタムである。それぞれのパーセンテージは変化し得るが、通常、ワックスが約40wt及び油分が約60wtである。次にこの物質は、マイクロクリスタリンワックスを得るために溶剤抽出される。パラフィンワックスと異なり、マイクロクリスタリンワックスは、油分をマイクロクリスタリンワックスの結晶格子中に堅固に保持し、油分は表面に移動しない。ペトロラタム及び/又はマイクロクリスタリンワックスは、水素化処理水素化して着色を除去してもよい。パラフィンワックスとマイクロクリスタリンワックスとの間の相違点について、限定されない例を以下の表1に提示する。好適なマイクロクリスタリンワックスの限定されない例としては、MultiwaxW445Sonneborn融点76.7~82.2°C及びMultiwax180GWSonneborn融点79.4~86.7°C、並びにそれらの組み合わせが挙げられる。1つの実施形態において、油展OBC組成物は、約30wt~約40wtのオレフィンブロックコポリマー、約45wt~約55wtの油分、及び約10wt~約30wtのマイクロクリスタリンワックスを含む。1つの実施形態において、油展OBC組成物は、5、又は約10、又は約20から約50、又は約40、又は約35、又は約30までのショアA硬さを有する。油展OBC組成物は、充填材を含んでも含まなくてもよい。1つの実施形態において、油展OBC組成物は充填材を含まない。言い換えれば、組成物には充填材が欠ける、又はない。充填剤を含まないことによって、油展OBC組成物の柔らかさが増加する。油展OBC組成物からの存在してもよいししなくてもよい充填材の限定されない例としては、タルク、炭酸カルシウム、白亜、硫酸カルシウム、クレー、カオリン、ガラス、マイカ、ケイ灰石、長石、ケイ酸アルミニウム、ケイ酸カルシウム、アルミナ、三水和アルミナのような水和アルミナ、ガラス小球、セラミック小球、熱可塑性小球、重晶石、木粉、ガラス繊維、炭素繊維、大理石ダスト、セメントダスト、酸化マグネシウム、水酸化マグネシウム、酸化アンチモン、酸化亜鉛、硫酸バリウム、二酸化チタン、及びチタン酸塩が挙げられる。1つの実施形態において、油展OBC組成物はハロゲンを含まない。1つの実施形態において、油展OBC組成物はフタル酸エステルを含まない。1つの実施形態において、油展OBC組成物は、油分/マイクロクリスタリンワックス予備混合物を含む。油分/マイクロクリスタリンワックス予備混合物は、任意の前述の油分及び任意の前述のマイクロクリスタリンワックスのブレンドであって、OBCにブレンドする前に調製する。予備混合物は、油分及びマイクロクリスタリンワックスを、マイクロクリスタリンワックスの融解温度又はそれを超える温度にて溶融ブレンドすることにより調製される。1つの実施形態において、予備混合物は、広口ガラスビン中に100部のマイクロクリスタリンワックスを入れ、50部の油分を添加することにより調製される。その内容物をオーブン中にて8時間又は一晩、80°Cで加熱する。溶融したワックス/油分混合物をオーブンから取り出し、室温まで放冷する。冷却後、油分とマイクロクリスタリンワックスとの予備混合物は均一な固体である。本出願人らは、驚くべきことに、油展OBC組成物において、マイクロクリスタリンワックスを供給することで、予想外にも、柔らかさを維持しつつ、油分ブリードが低減することを見出した。用語油分ブリードアウト又は油分ブリードは、それにより、油分が高分子成分の内部から高分子成分の表面へ移動する現象である。油分ブリードにより、表面がべとつきやすく、及び/又は滑りやすくなる。油分ブリードは、典型的には、好ましくない感触触覚及び/又は好ましくない光学的性質外観をもたらす。用語油分のにじみ出しは、高分子成分の内部の位置から高分子成分の表面への油分の移動過程である。油分のにじみ出しが油分ブリードをもたらす。言い換えれば、油分ブリードは油分のにじみ出しの最終的な結果である。油分ブリードは温度の上昇によって加速される。油分ブリードは、規格化油分ブリード指数NOBIを通して評価される。NOBIは、油分含有高分子組成物から紙巻タバコ用紙に吸収される油分の量の光学的な測定値である。NOBIは次式に従って計算される。規格化油分ブリード指数=100グレースケール試料-グレースケール対照/100-グレースケール対照用語グレースケール試料は、エイジングした試料について測定した、パーセント表示グレースケールであり、グレースケール対照は、エイジングしていない、未処理の紙巻タバコ用紙シートについての測定値である。用語グレースケールは、紙巻タバコ用紙の2元黒と白ディジタル画像の黒画素のパーセンテージに等しい。画像は、例えば紙巻タバコ用紙シートをディジタル走査する、又はディジタル写真の撮影を行うことで得ることができる。NOBIは0~100の範囲を有する。NOBI=100のときは紙が飽和しており、この試験はそのレベルを超えて油分ブリードを記録することはない。NOBI=0のとき、紙には油分の痕跡がなく、その外観は未処理の紙巻タバコ用紙のそれと同様である。標準的な実験誤差が、対照試料未処理の紙巻タバコ用紙シートに対して、低い油分吸収の処理試料に対するよりも高い値のNOBIをもたらし、その結果負のNOBI値となることがあり得る。図1は、下記表Aに述べる、上記のNOBI式を用いて相当するNOBI指数に転換した4段階のグレースケールを示す。1つの実施形態において、油展OBC組成物は、-10、又は-5、又は-2、又は1、又は5から35、又は30、又は25、又は20、又は15、又は10までの、23°Cにおいて24時間後のNOBI指数を有する。1つの実施形態において、油展OBC組成物は、-10、又は-5、又は-2、又は1、又は5、又は7から35、又は30、又は25、又は20、又は15、又は10までの、23°Cにおいて1週間後のNOBI指数を有する。1つの実施形態において、油展OBC組成物は、1、又は5、又は10、又は15から60、又は50、又は45、又は40、又は35、又は30、又は25、又は20までの、23°Cにおいて2週間後のNOBI指数を有する。1つの実施形態において、油展OBC組成物は、1、又は5、又は10、又は15から60、又は50、又は45、又は40、又は35、又は30、又は25、又は20までの、23°Cにおいて3週間後のNOBI指数を有する。1つの実施形態において、油展OBC組成物は、5、又は10、又は20から50、又は40、又は30、又は25までのショアA硬さを有する。本出願人らは、驚くべきことに、油展OBC組成物において、マイクロクリスタリンワックスを供給することで、予想外にも、柔らかさを維持しつつ、油分ブリードが低減することを見出した。特定の理論に拘束されるものではないが、マイクロクリスタリンワックスの格子構造中の格子間隔dは、希釈なしのマイクロクリスタリンワックスと油分-ワックス混合物との容積比の3乗根に直接比例して増加すると考えられる。これは、全ての油分がワックス構造中に分子に近いスケール<3nmで組み込まれ、大きな液滴で閉じ込められているのではないことを示している。このように、マイクロクリスタリンワックスを供給することで、油分及びOBCのみを含有する組成物において明らかな、i油分とiiOBCハードセグメント及びソフトセグメントとの間で生じる油分の分配の現象を抑制する、さもなければ回避する。むしろ、本開示の組成物中において、マイクロクリスタリンワックスの結晶子は油分と安定な構造を形成し、それにより、好都合なことに、油分のにじみ出しを防止する。加えて、マイクロクリスタリンワックスの柔軟性及び小さな結晶径が、本開示の組成物の透明性、柔軟性及び柔らかさに寄与する。本開示は、別の組成物を提供する。1つの実施形態において、油展高分子組成物が提供され、該組成物はオレフィンブロックコポリマー、100phr~250phrの油分、及び30phr~100phrのマイクロクリスタリンワックスを含む。この組成物は5~約50のショアA硬さを有する。この組成物はまた、30以下の、23°Cにおいて3週間後の規格化油ブリード指数を有する。本願明細書において使用する用語phrすなわち100部当たりの部は、100phrのOBCを有する組成物を基準としている。言い換えれば、組成物は、100phrのOBCを含有する。用語phrは、組成物中に存在するかも知れない他の任意成分とは無関係に、OBC、油分、及びマイクロクリスタリンワックスの間の固有な関係を特定する手法を提供する。1つの実施形態において、組成物は、150phrの油分を含む。1つの実施形態において、組成物は、60phr~100phrのマイクロクリスタリンワックスを含有する。1つの実施形態において、油展OBC組成物は、-10、又は-5、又は-2、又は1、又は5、又は7から35、又は30、又は25、又は20、又は15、又は10までの、23°Cにおいて1週間後のNOBI指数を有する。1つの実施形態において、油展OBC組成物は、1、又は5、又は10、又は15から60、又は50、又は45、又は40、又は35、又は30、又は25、又は20までの、23°Cにおいて2週間後のNOBI指数を有する。1つの実施形態において、油展OBC組成物は、1、又は5、又は10、又は15から60、又は50、又は45までの、23°Cにおいて2週間後のNOBI指数を有する。1つの実施形態において、油展OBC組成物は、1、又は5、又は10、又は15から60、又は50、又は45、又は40、又は35、又は30、又は25、又は20までの、23°Cにおいて3週間後のNOBI指数を有する。1つの実施形態において、油展OBC組成物は、5、又は10、又は20から50、又は40、又は30、又は25までのショアA硬さを有する。本開示は、別の組成物を提供する。1つの実施形態において、油展オレフィンブロックコポリマー組成物が提供され、該組成物は、オレフィンブロックコポリマー、及びペトロラタムを含む。本願明細書において使用する用語ペトロラタムは、石油系油及び、任意に、パラフィンワックスを包含する追加の成分と組み合わされたマイクロクリスタリンワックスである。1つの実施形態において、ペトロラタムは、石油系重質残油に由来し、希釈及びろ過工程、それに続く約-20°Cでの冷却により分離される。ペトロラタムは、ミクロ結晶構造を有し、室温において半固体である。ペトロラタムは、優れた油分保持能を有する。ペトロラタムは、マイクロクリスタリンワックスとは区別される。ペトロラタムは、水素化処理して着色を除去することができる。1つの実施形態において、ペトロラタムは、油分とマイクロクリスタリンワックスと、任意にパラフィンワックスの人為的なブレンドである。1つの実施形態において、ペトロラタムは石油ゼリーである。石油ゼリーは、白鉱油にて所望の粘度に調整したペトロラタムである。石油ゼリーの融点範囲は約48°C~約85°Cである。石油ゼリーは石油ゼリーの全重量に対して約60wt~約90wtの油分含有量を有する。石油ゼリーの市販の具体例は、VASELINE登録商標の商品名で入手可能である。1つの実施形態において、油展OBC組成物は、約20wt~約50wt、又は20wt~40wtのオレフィンブロックコポリマー及び約80wt~約50wt、又は80wt~60wtの石油ゼリーを含む。1つの実施形態において、油展OBC組成物は、OBC、石油ゼリー、及びマイクロクリスタリンワックスを含む。更なる実施形態において、油展OBC組成物は、30~50wt又は40wtのOBC、20~40wt又は30wtの石油ゼリー、10~30wt又は20wtの油分、及び5~15wt又は10wtのマイクロクリスタリンワックスを含有する。1つの実施形態において、油展OBC組成物は、-10、又は-5、又は-2、又は1、又は5から30、又は25、又は20、又は15、又は10までの、23°Cにおいて24時間後のNOBI指数を有する。1つの実施形態において、油展OBC組成物は、-10、又は-5、又は-2、又は1、又は5、又は7から35、又は25、又は20、又は15、又は10までの、23°Cにおいて1週間後のNOBI指数を有する。1つの実施形態において、油展OBC組成物は、1、又は5、又は10、又は15から60、又は50、又は45、又は30、又は20までの、23°Cにおいて2週間後のNOBI指数を有する。1つの実施形態において、油展OBC組成物は、1、又は5、又は10、又は15から60、又は50、又は45、又は30、又は20までの、23°Cにおいて3週間後のNOBI指数を有する。1つの実施形態において、油展OBC組成物は、1、又は2、又は3、又は5から50、又は40、又は30、又は25、又は20、又は10までのショアA硬さを有する。上述の油展オレフィンブロックコポリマー組成物のいずれかは、任意で、1種又は複数の以下の添加剤、すなわち、滑剤、抗ブロッキング剤、可塑剤油、酸化防止剤、UV安定剤、着色剤又は顔料、充填材、潤滑剤、防霧剤、流動助剤、カップリング剤、架橋剤、造核剤、界面活性剤、溶剤、難燃剤、帯電防止剤、及びそれらの任意の組み合わせを含んでもよい。合計の添加剤複数可の量は、ポリマーブレンドの全重量の約0を超える量、又は約0.001、又は約0.01、又は約0.1、又は約1、又は約10から約80、又は約70、又は約60、又は約50、又は約40までの範囲とすることができる。上述の油展オレフィンブロックコポリマー組成物のいずれかは、2つ以上の本願明細書に開示する実施形態を含んでよい。上述の油展オレフィンブロックコポリマー組成物のいずれも、1種又は複数の以下の物品、すなわち、成型品、押出成形品、被覆成型された把手、乳幼児用前掛け、ガスケットの成分でもよい。本願明細書において開示する組成物の例は、自動車、建設、医療、食品及び飲料、電機、家庭用器具、事務機、及び消費者市場向けの耐久財の製造に使用することができる。幾つかの実施形態において、組成物は、玩具、把手、柔らかい感触の取っ手、バンパーラブストリップ、床材、自動車用床マット、車輪、キャスタ、家具や家庭用器具の足部、標識札、シール、静的及び動的ガスケットなどのガスケット、自動車ドア、バンパフェイシア、グリル構成部品、ロッカーパネル、ホース、裏張り、事務用消耗品、シール、裏地、ダイアフラム、チューブ、蓋、栓、プランジャチップ、配送システム、台所用品、履物、履物靴用エアクッション及び靴底から選択される、柔軟性のある耐久部品又は物品の製造に使用される。その他の実施形態において、組成物は、高い引張強さ及び低い圧縮歪みを要求する耐久部品又は物品の製造に使用することができる。更なる実施形態において、組成物は、高い最高使用温度及び低い弾性率を要求する耐久部品又は物品の製造に使用することができる。定義本願明細書における全ての元素の周期表に関する言及は、2003年、CRCPress,Inc.により出版され版権が所有される元素の周期表を参照すべきである。また、この元素の周期表における、如何なる1つ又は複数の族に関する言及も、族の番号付けに関するIUPACシステムを用いるこの元素の周期表に反映される、1つ又は複数の族に対してなされるべきである。別段の記載、文脈からの暗黙の理解、又は本分野における慣例がない限り、全ての部及びパーセントは重量を基準とする。合衆国での特許実務のために、本願明細書において引用されるいずれの特許、特許出願、又は刊行物の内容も、特に、合成の技法の開示、定義本願明細書においてなされる如何なる定義とも相反しない範囲において及び本分野における一般的な知識の点において、それらの全てが参照により本願明細書に組み込まれる又は、それらの等価なUS版が、参照によりそのように組み込まれる。本願明細書において挙げられる任意の数値範囲は、任意の下側の値と任意の上側の値との間が少なくとも2単位離れていると仮定して、下側の値から上側の値までの全ての値を1単位刻みで包含する。例として、例えば仮に、ブレンド成分の量、軟化温度、メルトインデックス、等といった、成分の量、又は組成上の若しくは物理的な特性の値が、1と100との間にあるということを述べるとすると、本明細書において、例えば1、2、3、等といった全ての個々の値、及び1~20、55~70、197~100、等といった全ての部分範囲が明示的に列挙されることを意図する。1未満である値に対しては、1単位は、適宜、0.0001、0.001、0.01又は0.1であるとみなされる。これらは具体的に意図するものの例に過ぎず、列挙される最低値と最高値との間の数値の全ての可能な組み合わせが、本出願において明示的に述べられているとみなされるべきである。言い換えると、本願明細書において挙げられる任意の数値範囲は、記載された範囲内の任意の値又は部分範囲を包含する。本願明細書において使用される用語ブレンド又はポリマーブレンドは、2種以上の成分又は2種以上のポリマーのブレンドである。該ブレンドは、混和性分子レベルで相分離しないであっても、混和性でなくてもよい。該ブレンドは、相分離していても、相分離していなくてもよい。該ブレンドは、透過型電子分光分析、光散乱、X線散乱、及びその他の本分野で公知の方法により特定される、1つ又は複数のドメイン構造を含んでも、含まなくてもよい。本願明細書において使用される用語組成物は、組成物のみならず、組成物の物質から形成される反応生成物及び分解生成物を含む物質の混合物を包含する。用語含むcomprising及びその派生語は、追加の成分、ステップ、又は手順の存在を、それらが本願明細書に開示されているか否かに拘わらず、いずれをも排除することを意図するものではない。如何なる疑義も避けるために、含むcomprisingという用語の使用によって本発明において請求する全ての組成物は、別段の記載のない限り、高分子かそれ以外かに拘わらず、如何なる追加の添加剤、補助剤、又は化合物を含んでもよい。これに対して、用語から本質的になるconsistingessentiallyofは、実施可能性に対して本質的でないものを除いて、他の如何なる成分、ステップ、又は手順をも、それに続く如何なる列挙の範囲からも排除する。用語からなるconsistingofは、具体的に表示又は列挙されていない如何なる成分、ステップ、又は手順をも排除する。用語又はorは、別段の記載のない限り、列挙された要素を、個別にのみならず任意の組み合わせにても指す。規格化油分ブリード指数NOBIは、油分含有ポリマー組成物から紙巻タバコ用紙に吸収された油分の量の光学的な測定値である。NOBIは、油分の表面への移動速度に関係するのみならず、紙による油分の吸収速度及びそれにより誘起される半透明化にも関係する、現象論的測定値である。NOBIは、表面上の油分の量には直接的に比例するものではない。用語ポリマーは、同種又は異種のモノマーを重合することによって調製される高分子化合物である。ポリマーは、ホモポリマー、コポリマー、ターポリマー、インターポリマー等々を包含する。用語インターポリマーは、少なくとも2種のモノマー又はコモノマーを重合することにより調製されるポリマーを意味する。インターポリマーは、それに限定されないが、コポリマー通常は異なる2種のモノマー又はコモノマーから調製されるポリマーを指す、ターポリマー通常は異なる3種のモノマー又はコモノマーから調製されるポリマーを指す、テトラポリマー通常は異なる4種のモノマー又はコモノマーから調製されるポリマーを指す、及び同様のものを包含する。試験方法ハードセグメント/ソフトセグメントの重量パーセントを測定するために、OBCポリマーに対して13CNMRを行う。A.13CNMR試料調製10mmのNMR管中で、0.21gの試料におおよそ2.7gの保存溶媒を加え、次にN2ボックス中で2時間パージすることで試料を調製する。保存溶媒は、4gのPDCBを39.2gの0.025Mのクロムアセチルアセトナート緩和剤を有するODCBに溶解して作製する。NMR管及びその内容物を140~150°Cに加熱して試料を溶解、均一化する。B.データ採取パラメータBrukerDualDUL高温CryoProbeを備えるBruker400MHz分光分析装置を用いてデータを収集する。1データファイル当たり積算回数320、パルス繰り返し遅延時間7.3秒遅延時間6秒採取時間1.3秒、フリップ角90度、及びインバースゲートデカップリング法を用いて、120°Cの試料温度にてデータを採取する。全ての測定は、ロックモードで、スピンなしの試料について実施する。試料を、加熱した125°CNMR試料交換装置に挿入する直前に均一化し、データ採取の前に測定子中で15分間熱的平衡化させる。示差走査熱量分析DSCは、圧縮成型した試験片に対して、TAInstrumentsQ100又はQ1000DSC及びかしめて封じたPerkinElmerパンを使用して実施する。試料を-90°Cにて5分間平衡化し、その後10°C/分にて180°Cまで加熱し1次昇温DSC曲線の取得、5分間保持し、その後10°C/分にて-90°Cまで冷却し結晶化曲線の取得、5分間保持し、その後10°C/分にて180°Cまで加熱する2次昇温DSC曲線の取得。運転完了後にTAUniversalAnalysisソフトウェアを用いてデータの解析を行う。メルトインデックスMIは、ASTMD1238、190°C/2.16kgの条件に従って測定する。規格化油分ブリード指数NOBIは、油分ブリード特性を比較するための光学的な測定値である。光学的測定値は、以下の手順により得られる。1.おおよそ3×61/8×0.125インチ試験片の形態の試験片を圧縮成型板から切り出す。試験片は、気泡や窪みが最も少ない領域から切り出す。2.圧縮成型から2時間以内に、横に並べた3枚のジグザグ社紙巻タバコ用紙を、試験片の長手方向に対して紙の長手方向を直角にして、試験片上に重ねる。紙の反対側に1枚のマイラーフィルムを置き、マイラーフィルム-紙-板のサンドイッチを形成する。3.マイラーフィルム層を下にして、サンドイッチを、40若しくは60°Cのオーブン中又は実験室中で室温に置く。そして試料を24時間、1週間、及び2週間、又は3週間エイジングする。試料板の上に質量は存在しない、すなわち、紙に掛かる力は板の質量及び重力によるものである。試料は、実験室の実験台の天板、オーブン内の底板、又は熱オーブン内の金属線棚により支持される。金側線棚上には追加の支持面がないため、力は、マイラーシートが幾分分散させるとはいえ、棚の金属線に集中する。金属線はおおよそ1/8インチの直径であり、中心から中心の距離で3/4インチの間隔をもつ。4.エイジングに続いて、3枚の紙の内の1枚を試験片から取り除き、エイジング期間の終了時に3番目の紙を取り除くまで試験片をオーブンに戻す。相当の油分ブリードがある試料の場合、紙が破れやすくなるため、紙の取り除きが困難となり、もし必要であれば、破れた紙を可能な限り繋ぎ合わせる。所定の試験片から取り除いた紙を両面テープを使用して、光沢のない黒い配合物からできた、おおよそ9×12インチの標準シートに貼り付ける。5.以下のようにして、紙を走査し分析する。最初に、対照試料板に張り付けていない新品の紙巻タバコ用紙シートを走査する。次に、板サンドイッチからの紙試料をサンドイッチから取り除き、前述の黒い板上に載せて、走査する。これを他の試料についても繰り返す。スキャナの変動の可能性を最小限にするために、全ての試料を、順次、可能な限り素早く走査する。全ての試料に対して、同一の黒い板を使用することに注意すべきで、従って、紙の装着及び分析は順次行う。6.走査は、XeroxWorkCentreM118iコピー/ファックス/スキャナ機を用いて行う。200dpiにて、テキストモードで画像を走査し、TIFFファイルとして保存する。7.方法A.TIFFファイルをマイクロソフトペイント中で開き、2つの側部をクロッピングし、保存する。次に、画像をアドビフォトショップCS2v.9中で開き、残りの2つの側部をクロッピングする。テキストモードの画像は、白黒の画像である。画像中の黒画素のパーセンテージが求める結果であった。これは、このソフトウェア中で、最初にそれを8ビットグレースケール画像に変換することにより簡便に得られ、0黒から255白の正に2レベルのグレースケールを用いてグレースケールヒストグラムが創り出され得る。ヒストグラム中の0グレースケールレベルの百分位数は、黒画素のパーセンテージと同一である。この値をグレースケールと呼んだが、実際は百分位数であり、記載したような方法に対しては、白黒の画像中の黒画素に等しい。フォトショップCS2は、キャッシュレベル2を使用するときに、4画素を1つのグレースケール画素に結び付けることにより大きな画像を圧縮し、全白から全黒までの範囲の5つのグレースケール色を創り出すので、この方法はうまく機能する;ヒストグラム中のグレースケール百分位数は、このように、白黒の画像中のパーセント黒画素と等価である。方法B.方法Aの代替、及び方法Aよりもより直接的な方法として、ImageJソフトウェアv.1.41アメリカ国立衛生研究所を用い、また、選択ツールを使用して選択した紙巻タバコ用紙の領域を用いて、白黒の画像を開く。解析/測定設定メニューを用い、所望の出力としてAreaFractionを選択する。次に、解析/測定メニューを使用して、Areaを選択された画像領域について報告する。このAreaが、選択された領域における黒画素である。8.対照シート及びポリマー試験片と接触させた紙シートの両方について、このグレースケール黒画素に等しいを画像に沿ってエクセル表計算シートに記録する。成型された板を、ジグザグ社紙巻タバコ用紙のシート上に載せた状態で、24時間、1週間及び2週間又は3週間23°C及び60°Cにおいてエイジングする。エイジングの後、紙巻タバコ用紙を取り除き、黒い背景に対して光学的に走査して、油分ブリードの程度を測定する。規格化油分ブリード指数NOBIを次式に従って算出する。規格化油分ブリード指数=100グレースケール試料-グレースケール対照/100-グレースケール対照用語グレースケール試料は、エイジングした試料について測定した百分位数グレースケール黒画素であり、グレースケール対照は、エイジングしていない、未処理の紙巻タバコ用紙のシートについての測定値である。NOBIは0~100の範囲を有する。NOBI=100のときは紙が飽和しており、この試験はそのレベルを超えて油分ブリードを記録することはない。図2は、20.1、34.6、51.6、及び100グレースケールの4種のグレースケールの例を示す。仮に最初の例20.1が規格化のための対照に使用される場合は、これら4種の画像に相当するNOBI値は、0、18.1、46.0及び100となる。ショアA硬さは成型板に対して、ASTMD2240に従って測定する。この試験法では、初期の凹みに基づく、又は特定の経過時間の後での凹みに基づく、又はそれらの両方に基づく硬さの測定値を認めている。本願の実施例においては、特定の時間として10秒を用いている。限定としてではなく例として、本開示の実施例をここに提示する。1.材料材料及びそれらの特性を以下の表2に提示する。2.調製試料は次のようにして調製する。50~60°Cにて、最短でも一晩かけて油分をOBCポリマーに吸収させる。配合は、190°CのRheomix3000E混合ボウル及びローラ型の混合翼を備えるHAAKEのトルクレオメータを用いて、名目混合速度60rpmにて、混合ボウルに全ての処方成分を添加してから5~6分の間実施する。圧縮成型は、おおよそ125ミル厚さの金枠を用い、次のプログラムを用いて190°Cにおいて行う。○3000psiにて2分間○5000psiにて2分間○40,000psiにて5分間○40,000psiにて5分間冷却試料を、前述の硬さ及び油分ブリードに関して試験する。成型された板を、ジグザグ社紙巻タバコ用紙のシート上に載せた状態で、エイジングする23°C及び60°Cにおいて24時間、1週間、2週間又は3週間。エイジングの後、紙巻タバコ用紙を取り除き、黒い背景に対して光学的に走査して、油分ブリードの程度を測定する。規格化油分ブリード指数NOBIを算出する。各試料の硬さを測定する。結果を下記の表3A~3B、4A~4B、及び5A~5Bに示す。150phrのVaseline登録商標は、室温において油分ブリードに抵抗性があり、許容される柔らかさショアAが30を有する組成物をもたらす。Microsereワックスの例は、所定のポリマー濃度に対するマイクロクリスタリンワックス/油分濃度比が小さ過ぎると、油分ブリードは十分に抑制されないことを例証する。Vaseline登録商標石油ゼリーが30のワックス及び70の油分を有すると仮定すると、試料19Vaseline登録商標を214phrは、OBCポリマーに対して150phrの油分及び64phrのワックスを有するが、それでも室温において油分ブリードが効果的に抑制されている。214phrのG1958ペトロラタムもまた、室温において低い油分ブリードを有する。64phrのオクタコサンは室温における油分ブリードを抑制するが、ショアA硬さが高くなる。WaxW445及びWax180GW、共にマイクロクリスタリンワックス、は、室温において低い油分ブリードをもたらし、配合物の硬さを低く維持する。結果出願人は、予想外にも、マイクロクリスタリンワックスは、ショアA硬さの増加を最小限としつつ、優れた抗油分ブリード性すなわち、特に23°Cにおける、低いNOBI指数をもたらすことを見出した。本開示は、本願明細書に含まれる実施形態及び説明に限定されるものではなく、以下の特許請求の範囲の範囲内に入る、実施形態の一部及び異なる実施形態の要素の組み合わせを含む、それらの実施形態の改変された形態を包含することが特に意図される。"